(57)【要約】【課題】磁気異方性に優れた永久磁石を効率よく製造し得る永久磁石の製造方法を提供する。【解決手段】押出し金型の貫通孔に、他方の開口からマンドレルを挿入すると共に、該貫通孔に、一方の開口から予備成形体を装填した状態で、一方の開口から押圧パンチを貫通孔に挿入して押圧プレスする。予備成形体は、マンドレルの外面と貫通孔の内面との間の充填空間に押出されることで、有底部を有する一次成形体が成形される。この一次成形体から有底部を切除することで、押出し方向の前後に開口する角筒状の二次成形体２４が得られる。二次成形体２４に、一対の応力集中部２８の対向方向に力を加えることで、二次成形体２４は、４つの応力集中部２８で分断されて４つの断面矩形状の永久磁石１８が得られる。【選択図】図３
2015015381.tif 000002
【特許請求の範囲】
【請求項１】
マンドレル(16)が挿通された押出し金型(12)の貫通孔(11)に装填した予備成形体を、該予備成形体の外形を拡大または縮小させると共に該予備成形体の押出し方向と直交する方向の中央部を拡げるように押圧パンチ(14)で押出して筒状の成形体(24)を成形すると共に、予備成形体を押出す過程で、押出し方向に延在する応力集中部(28)を周方向に離間して複数形成し、
得られた成形体(24)に外力を加えることで、該成形体(24)を前記応力集中部(28)で分断して複数の永久磁石(18,32,34,36)に分割するようにした
ことを特徴とする永久磁石の製造方法。
【請求項２】
前記予備成形体を減面率が５０〜７０％となるように押出し加工する際の予備成形体における外形の拡大方向または縮小方向の加工率が５〜３０％となるよう設定した請求項１記載の永久磁石の製造方法。
【請求項３】
前記応力集中部(28)は、前記成形体(24)における内面または外面において、周方向に連続する２面が角を成すように形成される請求項１または２記載の永久磁石の製造方法。
【請求項４】
前記押出し金型(12)における貫通孔(11)の内面またはマンドレル(16)の外面に、該貫通孔(11)の内面とマンドレル(16)の外面との間に画成した充填空間(20)に突出する突部(38,40)が突設され、該充填空間(20)を押出された成形体(22)における内面または外面に、前記突部(38,40)によって径方向に凹む応力集中部(28)としての溝が形成される請求項１〜３の何れか一項に記載の永久磁石の製造方法。
【請求項５】
径方向の最大厚みＴ0に対して応力集中部(28)の径方向厚みＴ1が１／５Ｔ0＜Ｔ1＜４／５Ｔ0の範囲となるように成形した成形体(24)を、該応力集中部(28)で分断するようにした請求項１〜４の何れか一項に記載の永久磁石の製造方法。
【請求項６】
前記成形体(24)を径方向で挟圧して前記応力集中部(28)で分断するようにした請求項１〜５の何れか一項に記載の永久磁石の製造方法。
【発明の詳細な説明】
【技術分野】
【０００１】
本発明は、押出し加工を経て複数の永久磁石を製造する方法に関するものである。
【背景技術】
【０００２】
熱間(温間)塑性加工により磁気異方性を付与された、断面形状が矩形状、円弧状、蒲鉾状、あるいは三日月状等の希土類元素−鉄族金属−ホウ素の永久磁石が、産業上および民生用の分野で利用されている。この永久磁石は、例えば以下のようにして製造される。
【０００３】
希土類、鉄族金属およびホウ素を配合した原料を溶解し、得られた磁石合金の溶湯を銅等の回転ロールに噴出させて、ナノレベルの結晶粒からなるフレーク状の超急冷リボンを製造する。この超急冷法により得られた磁石合金粉末を所要粒径に粉砕した後、冷間プレスを行なって圧粉体とする。ついで、この圧粉体を熱間または温間プレスして高密度化し、更に熱間または温間での塑性加工を行なって所望形状とすることで磁気異方性が与えられる。この磁気異方性を付与するための塑性加工方法として、材料歩留および良品率の点で優れる押出し加工が用いられている。なお、塑性加工後の磁石素材は、後工程で着磁されることにより、磁気異方性を有する永久磁石として実用に供される。
【０００４】
押出し加工により、ラジアル異方性を有する例えば円弧状断面を有する複数の永久磁石を製造する方法として、例えば特許文献１に開示の製造方法が提案されている。この特許文献１では、ダイに形成した貫通孔にフィン付きマンドレルを挿入し、該マンドレルと貫通孔を画成する内壁との間に、得ようとする永久磁石の断面形状に一致する複数の分割孔を画成したもとで、貫通孔に充填した柱状のブランクをパンチによって押圧することで、該ブランクが各分割孔から押出されてラジアル方向(厚み方向)に異方化された複数の永久磁石が製造される。
【先行技術文献】
【特許文献】
【０００５】
【特許文献１】特開２００１−１５３２５号公報
【発明の概要】
【発明が解決しようとする課題】
【０００６】
特許文献１に開示の製造方法では、柱状のブランクを押出す際にフィンで分断される分割部分での結晶配向が揃わなくなり、得られる永久磁石における分割部分の磁気特性が低下するおそれがあった。また、ブランクを押出しつつ分割するために分割部分での応力が大きくなり、得られた永久磁石の分割部分にひびが入ってしまい、後工程で欠陥部分を除去するための研削量が多くなって歩留りが低下する難点も指摘される。
【０００７】
すなわち本発明は、前述した従来の技術に内在している前記課題に鑑み、これを好適に解決するべく提案されたものであって、優れた磁気異方性を有する永久磁石を効率よく製造し得る永久磁石の製造方法を提供することを目的とする。
【課題を解決するための手段】
【０００８】
前記課題を克服し、所期の目的を達成するため、請求項１の発明に係る永久磁石の製造方法は、
マンドレルが挿通された押出し金型の貫通孔に装填した予備成形体を、該予備成形体の外形を拡大または縮小させると共に該予備成形体の押出し方向と直交する方向の中央部を拡げるように押圧パンチで押出して筒状の成形体を成形すると共に、予備成形体を押出す過程で、押出し方向に延在する応力集中部を周方向に離間して複数形成し、
得られた成形体に外力を加えることで、該成形体を前記応力集中部で分断して複数の永久磁石に分割するようにしたことを要旨とする。
【０００９】
請求項１に係る発明によれば、押出し加工により成形した成形体から複数の永久磁石を分割するので、押出し加工時において成形体に加わる圧縮方向(結晶配向方向)は全体に揃って優れた磁気異方性を有し、各永久磁石の分割部分での磁気特性が低下することはなく、磁気特性に優れた複数の永久磁石を製造することができる。また、予備成形体を押出し加工する際には押出し方向と直交する厚み方向の内側および外側の夫々が厚み方向に変形されて歪みが与えられるので、成形された成形体の厚み方向の内側および外側での磁気的配向度のバラツキがなく、磁気特性に優れた永久磁石が製造できる。更に、押出し加工に際して成形体を分断する部分に大きな応力が加わることはないので、永久磁石の分割部分にひびが入ることはなく、材料歩留を向上し得る。更にまた、押出し加工時に永久磁石を分断するための応力集中部を形成するので、後工程において別途応力集中部を形成する場合に比べて製造能率を向上することができる。
【００１０】
請求項２に係る発明は、前記予備成形体を減面率が５０〜７０％となるように押出し加工する際の予備成形体における外形の拡大方向または縮小方向の加工率が５〜３０％となるよう設定したことを要旨とする。
請求項２に係る発明によれば、高い磁気特性を有する永久磁石を容易に製造し得る。
【００１１】
請求項３に係る発明は、前記応力集中部は、前記成形体における内面または外面において、周方向に連続する２面が角を成すように形成されることを要旨とする。
請求項３に係る発明によれば、永久磁石の分断面の平面度が向上して外観を良好にし得る。
【００１２】
請求項４に係る発明は、前記押出し金型における貫通孔の内面またはマンドレルの外面に、該貫通孔の内面とマンドレルの外面との間に画成した充填空間に突出する突条が突設され、該充填空間を押出された成形体における内面または外面に、前記突条によって厚み方向に凹む応力集中部としての溝が形成されることを要旨とする。
請求項４に係る発明によれば、永久磁石の分断面の平面度をより向上することができる。
【００１３】
請求項５に係る発明は、径方向の最大厚みＴ0に対して応力集中部の径方向の厚みＴ1が１５Ｔ0＜Ｔ1＜４／５Ｔ0の範囲となるように成形した成形体を、該応力集中部で分断するようにしたことを要旨とする。
請求項５に係る発明によれば、応力集中部での分断が容易で、かつ配向性が低下するのを抑えることができる。
【００１４】
請求項６に係る発明は、前記成形体を径方向で挟圧して前記応力集中部で分断するようにしたことを要旨とする。
請求項６に係る発明によれば、分断作業が簡単になる。
【発明の効果】
【００１５】
本発明に係る永久磁石の製造方法によれば、優れた磁気異方性を有する永久磁石を効率よく製造し得る。
【図面の簡単な説明】
【００１６】
【図１】実施例に係る永久磁石を製造する押出し成形装置の押出し金型、押圧パンチおよびマンドレルを示す概略図である。
【図２】実施例１に係る断面矩形状の永久磁石を製造する形態の押出し成形装置において、押出し金型の貫通孔にマンドレルを挿入した状態を第１貫通孔側から視た概略図である。
【図３】実施例１に係る永久磁石の製造工程を示す説明図であって、(ａ)は押出し成形装置により成形された成形体を示し、(ｂ)は成形体を応力集中部で分断する状態を示し、(ｃ)は成形体から複数の永久磁石が分割された状態を示す。
【図４】実施例２に係る断面三日月状の永久磁石の製造工程を示す説明図であって、(ａ)は押出し成形装置により成形された成形体を応力集中部で分断する状態を示し、(ｂ)は成形体から複数の永久磁石が分割された状態を示す。
【図５】実施例３に係る断面蒲鉾状の永久磁石の製造工程を示す説明図であって、(ａ)は押出し成形装置により成形された成形体を応力集中部で分断する状態を示し、(ｂ)は成形体から複数の永久磁石が分割された状態を示す。
【図６】実施例４に係る断面円弧状の永久磁石を製造する押出し成形装置の押出し金型およびマンドレルを示す説明図である。
【図７】実施例４に係る永久磁石の製造工程を示す説明図であって、(ａ)は押出し成形装置により成形された成形体を応力集中部で分断する状態を示し、(ｂ)は成形体から複数の永久磁石が分割された状態を示す。
【図８】実験例における幅方向の磁気的配向度の測定結果を示す図であって、(ａ)は発明例１の結果を示し、(ｂ)は比較例１の結果を示す。
【図９】実験例における厚み方向の磁気的配向度の測定結果を示す表である。
【発明を実施するための形態】
【００１７】
次に、本発明に係る永久磁石の製造方法につき、好適な実施例を挙げて、添付図面を参照しながら以下説明する。
【実施例】
【００１８】
図１は、永久磁石の製造方法に用いる押出し成形装置の好適な実施例を示すものであって、押出し成形装置１０は、貫通孔１１が形成された押出し金型１２と、貫通孔１１に一方の開口から挿入される押圧パンチ１４と、貫通孔１１に他方の開口から挿入される貫通孔１１より小径のマンドレル１６とを備える。押出し金型１２の貫通孔１１は、第１貫通孔１１ａと、テーパ孔１１ｂおよび第２貫通孔１１ｃが直列に形成されたものであって、第１貫通孔１１ａは第２貫通孔１１ｃより大きく開口するように形成されて、テーパ孔１１ｂは第１貫通孔１１ａから第２貫通孔１１ｃに向かうにつれて一様な傾斜で開口が窄まるように形成されている。また、マンドレル１６は、押出し方向に外形が変化しない等形部１６ａと、該等形部１６ａの一端に連設されて等形部１６ａから離間するにつれて外形が一様な傾斜で窄まるように変化するテーパ部１６ｂとを備えている。貫通孔１１に挿入されたマンドレル１６は、等形部１６ａが第２貫通孔１１ｃ内に位置すると共に、テーパ部１６ｂがテーパ孔１１ｂ内に位置するように位置決めされる。そして、マンドレル１６を貫通孔１１に挿入した状態で第２貫通孔１１ｃの内面(第２貫通孔１１ｃを画成する押出し金型１２の内壁)とマンドレル１６における等形部１６ａの外面との間に、該マンドレル１６の全周に亘って連通する充填空間２０が画成されるようになっている。充填空間２０は、製造する永久磁石１８,３２,３４,３６の押出し方向に直交する断面形状と略一致する複数の成形空間２０ａを周方向に相互に連通するように連ねた筒状に画成されるものであって、該成形空間２０ａの形状は、マンドレル１６の等形部１６ａおよび第２貫通孔１１ｃの各形状を変えることで変更される。そして、押出し成形装置１０によって、柱状の予備成形体から、求める永久磁石１８,３２,３４,３６の断面形状となる成形部１８ａ,３２ａ,３４ａ,３６ａが複数周方向に相互に連なった筒状の一次成形体(成形体)２２を成形し得るよう構成される。なお、予備成形体において押出し成形装置１０による押出し方向と直交する方向を厚み方向と指称すると共に、製造される永久磁石１８,３２,３４,３６における押出し金型１２の貫通孔１１の内面に沿う押出し方向と交差する方向を幅方向と指称するものとする。
【００１９】
前記マンドレル１６を貫通孔１１に挿入した実施例の押出し金型１２で押出し加工される予備成形体は、図１に示す如く、外形がテーパ孔１１ｃに沿って該予備成形体の厚み方向の中央部側に圧縮しながら縮小するように歪ませられると共に、該予備成形体の厚み方向の中央部側がテーパ部１６ｂに沿って外側に圧縮しながら拡大するように歪ませられることで、筒状の一次成形体２２が成形されるようになっている。このように、押出し加工に際して予備成形体の外形および厚み方向の中央部の何れにも歪みを与えることで、一次成形体２２の厚み方向(外側、内側)での磁気的配向度の偏りが小さくなり、高い磁気特性が得られるようになる。なお、磁気的配向度は、残留磁束密度(Ｂｒ)／飽和磁束密度(Ｊｓ)で規定される値である。
【００２０】
前記押出し成形装置１０を用いた押出し加工において、予備成形体を減面率５０〜７０％で押出し加工する場合では、予備成形体における外形の加工率(以後、外形加工率と称す)Ｋを、該予備成形体の外形を拡大する場合および縮小する場合の何れにおいても全周に亘って５％≦Ｋ≦３０％の範囲に設定するのが好ましい。外形加工率Ｋが５％より小さいと、予備成形体の厚み方向の歪み量にばらつきが生じるために一次成形体２２の厚み方向(外側、内側)での残留磁束密度(Ｂｒ)にばらつきを生じ、従って磁気的配向度の均質化が図られなくなる。また、外形加工率Ｋが３０％より大きくなると、加工し難くなって製造能率が低下する。前記減面率については、５０％より小さくすると、予備成形体から一次成形体２２に押出し加工する際に与える歪み量が小さく、高い残留磁束密度(Ｂｒ)が得られない。また減面率が７０％より大きくなると、押出し加工に際して押圧パンチ１４やマンドレル１６に加わる負荷が大きくなって損傷や焼き付き等が発生するおそれがある。なお、減面率とは、加工前の予備成形体における押出し方向と直交する厚み方向の断面での断面積をＳ0、加工後の一次成形体２２における押出し方向と直交する厚み方向の断面での断面積をＳ1とした場合に、{(Ｓ0−Ｓ1)／Ｓ0}×１００(％)の式で定義される比率であって、加工前後における予備成形体と一次成形体２２の断面積の減少割合を示している。また、外形加工率Ｋとは、押出し金型１２を貫通孔１１の中央で押出し方向に沿って切断した断面において、押出し方向と直交する方向での貫通孔１１の中央から第１貫通孔１１ａの内面までの長さをＬ0、貫通孔１１の中央から第２貫通孔１１ｃの内面までの長さをＬ1とした場合に、{(|Ｌ0−Ｌ1|)／Ｌ0}×１００(％)の式で定義される押出し加工に伴う予備成形体の外形の拡大または縮小の比率であって(図１参照)、加工前後における予備成形体の厚み方向中央から該予備成形体の外面までの長さと一次成形体２２の中央から該一次成形体２２の外面までの長さの変化割合を示している。
【００２１】
前記予備成形体は、希土類、鉄族金属およびホウ素を配合した原料を溶解して得られた溶湯を回転ロールに噴出させて、フレーク状の超急冷リボンを製造し、この磁石合金粉末を所要粒径に粉砕した後、冷間プレスを行なって圧粉体とし、この圧粉体を不活性ガス(例えばＡｒ)の雰囲気下で所要温度(熱間または温間プレスする際の温度)に予備加熱した後、熱間または温間プレスして高密度化することで得られる。また、希土類としては、Ｙ、ランタノイドを採用可能であるが、特にＮｄ、Ｐｒ、Ｄｙ、Ｔｂ、もしくはこれらの２種以上の混合物を好適に採用できる。更に、鉄族金属としては、Ｆｅ、Ｃｏ、Ｎｉを採用可能であるが、特にＦｅ、Ｃｏ、もしくは両者の混合物を好適に採用できる。なお、塑性加工性(割れ防止)を向上する目的で、必要に応じてＧａを添加してもよい。また、熱間または温間プレスして高密度化された予備成形体は、不活性ガス(例えばＡｒ)の雰囲気下で、前記押出し成形装置１０により押出し加工する際の温度に予備加熱して温度を保持する。なお、予備成形体を成形する際の予備加熱および予備成形体を押出し成形装置１０により押出し加工する前の予備加熱は、磁石材料の種類の違いや加工スケジュール等の加工条件に応じて行なうようにすればよく、省略することも可能である。
【００２２】
ここで、永久磁石が用いられるモータの一般的な形態として、ロータ表面に永久磁石を取り付けた表面磁石型(ＳＰＭ)モータと、ロータ内部に永久磁石を埋め込んだ磁石埋め込み型(ＩＰＭ)モータがあり、表面磁石型モータには断面三日月状、断面円弧状および断面蒲鉾状の永久磁石３２,３６,３４が好適に採用され、磁石埋め込み型モータには断面矩形状や断面円弧状の永久磁石１８,３６が好適に採用される。そして、前記押出し成形装置１０では、マンドレル１６および貫通孔１１の各形状を変更することで、前記各種断面形状の永久磁石１８,３２,３４,３６を製造することができる。そこで、断面形状の異なる各永久磁石１８,３２,３４,３６を製造する場合につき、以下に個別に説明する。
【実施例１】
【００２３】
実施例１では、断面矩形状の永久磁石１８を製造する場合について説明する。この実施例１では、前記押出し金型１２に対して、図２に示す如く、開口形状が略矩形状の貫通孔１１(第１貫通孔１１ａ、テーパ孔１１ｂ、第２貫通孔１１ｃ)が形成されている。また押出し金型１２には、貫通孔１１の各隅部に所定角度(実施例では４５°)の傾斜面が形成されている。前記マンドレル１６における等形部１６ａの断面形状は、第２貫通孔１１ｃより小さな矩形状に形成され、第２貫通孔１１ｃにマンドレル１６の等形部１６ａを挿入した状態で、マンドレル１６の全周に亘って全体として角筒状の充填空間２０が画成される。この充填空間２０は、マンドレル１６の４つの面の外側に画成された断面矩形状の成形空間２０ａが角部で相互に連通して構成される。なお、マンドレル１６は、各角部が押出し金型１２の各傾斜面に対向する状態で貫通孔１１に挿入される。また、第２貫通孔１１ｃにマンドレル１６の等形部１６ａを挿入した状態で画成される充填空間２０における等形部１６ａと傾斜面との間の厚み方向の隙間は、第２貫通孔１１ｃおよび等形部１６ａの面同士が対向する部分の厚み方向の隙間より小さく設定される。また、貫通孔１１における第１貫通孔１１ａおよび第２貫通孔１１ｃの開口寸法は、押出し加工に際して予備成形体の全周の外形加工率が一定となるように設定される。なお、外形加工率については、予備成形成の全周に亘って一定となるものに限らず、５〜３０％の範囲に収まっていることが好ましい。すなわち、外形加工率がこの範囲に収まっていることで、成形体から分割された永久磁石１８の厚み方向の磁気的配向度のバラツキを抑えることができる。
いればよい。
【００２４】
前記押出し成形装置１０では、貫通孔１１に第２貫通孔１１ｃ側の他方の開口からマンドレル１６を挿入すると共に、該貫通孔１１に第１貫通孔１１ａ側の一方の開口から予備加熱された予備成形体を装填した状態で、一方の開口から押圧パンチ１４を貫通孔１１に挿入して押圧プレスする。これにより、予備成形体は、マンドレル１６における等形部１６ａの外面と貫通孔１１における第２貫通孔１１ｃの内面との間の充填空間２０に押出されることで、図１に示す一次成形体２２が成形される。この一次成形体２２は、押出し加工時における圧縮方向である押出し方向と直交する厚み方向に磁気異方化されている。また、マンドレル１６におけるテーパ部１６ｂと貫通孔１１におけるテーパ部１１ｂとで画成される空間を通過する際に、予備成形体における外形が内側に絞り込まれるように縮小されると共に、該予備成形体における厚み方向の中央部が外側に拡げられることで、該予備成形体は厚み方向の外側および内側に歪みが与えられ、成形された一次成形体２２の外側および内側での磁気的配向度のばらつきが小さくなる。なお、押出し成形装置１０で成形される一次成形体２２は、前記充填空間２０に押出されることで断面矩形状の成形部１８ａが周方向に複数(実施例１では４つ)連結された筒状部の端部に有底部２２ａを有する状態で貫通孔１１から排出される。そして、該一次成形体２２から有底部２２ａを切除することで、押出し方向の前後に開口する角筒状の二次成形体(成形体)２４(図３(ａ)参照)が得られる。
【００２５】
前記二次成形体２４は、図３(ａ)に示す如く、内側が断面矩形状に形成されると共に、外側の各角部に対応する部分に傾斜面２６が形成された角筒状に成形される。すなわち、内側における２面が角を成すように接続する角張った隅部が、外力を加えた際に応力が集中する応力集中部２８として機能する。すなわち、実施例１では、周方向に連結された成形部１８ａ,１８ａの連結部の内側に応力集中部２８が形成される。また、二次成形体２４における応力集中部２８が形成された角部の厚みは、前記傾斜面２６を形成することで他の部位より薄くなっている(他の部位より応力集中部２８が脆弱となっている)。そして、図３(ｂ)に示す如く、対向する一対の傾斜面２６,２６に分割治具３０,３０を宛てがったもとで、該治具３０,３０を近接して対向する応力集中部２８,２８の対向方向に圧力を加えることで、二次成形体２４は、長手方向(押出し方向)の全長に亘って延在する４つの応力集中部２８を起点として分断されて、図３(ｃ)に示すように、４つに分割され、傾斜面２６を形成していた箇所を適宜加工することにより断面矩形状の永久磁石１８が得られる。
【００２６】
なお、実施例１では、押出し加工を経て得られた二次成形体２４において、図３(ａ)に示す如く、応力集中部２８での厚み(径方向厚み)Ｔ1の上限値は、二次成形体２４の最大厚みＴ0に対し、Ｔ1＜４／５Ｔ0に設定するのが好ましく、Ｔ1＜３／５Ｔ0に設定するのがより好ましい。また、応力集中部２８での厚み(径方向厚み)Ｔ1の下限値は、二次成形体２４の最大厚みＴ0に対し、Ｔ1＞１／５Ｔ0に設定するのが好ましく、Ｔ1＞２／５Ｔ0に設定するのがより好ましい。すなわち、応力集中部２８での厚みＴ1を上限値(Ｔ1＜４／５Ｔ0)より大きくすると、二次成形体２４を応力集中部２８で分断する際に大きな力が必要になって欠損するおそれがある。これに対し、応力集中部２８での厚みＴ1を下限値(Ｔ1＞１／５Ｔ0)より小さくすると、押出し加工に際して応力集中部２８を成形するときの塑性変形量が大きくなって配向性が低下するおそれがある。
【００２７】
このように、実施例１の永久磁石１８の製造方法は、押出し加工後の二次成形体２４を応力集中部２８で分断して複数の永久磁石１８が製造される。このため、押出し加工時に分割部分に大きな応力が加わらず、後工程での欠陥部分の研削を必要とせずに歩留りが向上する。また、押出し加工時に予備成形体が従来の技術のようにフィンに押付けられて分断される方法に比べ、永久磁石１８の分割部分で結晶配向方向を揃えた磁気異方性に優れた複数の永久磁石１８を効率的に製造し得ると共に、各永久磁石１８の磁気特性は均質となる。更に、予備成形体を押出し加工する際には厚み方向の外側および内側の夫々が全周に亘って厚み方向に変形されて歪みが与えられるので、成形された成形体２２から得られた永久磁石１８の厚み方向の外側および内側の磁気的配向度にばらつきがなくなり、厚み方向での磁気特性にバラツキのない優れた永久磁石１８が得られる。また、予備成形体を押出し加工する際の外形加工率を全周に亘って一定(または５〜３０％の範囲内に収まる)となるようにしたので、永久磁石１８は幅方向の全体に亘って厚み方向での磁気特性にバラツキがなくなる。すなわち、磁気特性に優れた永久磁石１８を歩留りよく製造することができる。更に、二次成形体２４を複数に分断する応力集中部２８は、押出し加工時(一次成形体２２の成形時)に同時に形成されるので、後工程で別に応力集中部２８を形成する場合に比べて工程数を低減して製造能率を向上し得る。また、応力集中部２８は、該集中部２８を形成する２面が角を成すように接続されているものであるから、二次成形体２４に外力を加えた場合には応力集中部２８を起点として二次成形体２４が綺麗に分断され、平面度の高い分断面が得られる。すなわち、二次成形体２４から分割された永久磁石１８の分断面の平面度は高く、該永久磁石１８の外観は良好となる。なお、二次成形体２４から分割された永久磁石１８は、後工程で着磁されることにより、磁気異方性を有する永久磁石として実用に供される。
【実施例２】
【００２８】
実施例１では、断面矩形状の永久磁石１８を製造する場合で説明したが、前記押出し金型１２の貫通孔１１およびマンドレル１６の形状を変えることで、図４(ｂ)に示す断面三日月状の永久磁石３２を製造することができる。断面三日月状の永久磁石３２は、幅方向の中央部が最も厚く、該中央部から離間するにつれて厚みが小さくなるが、予備成形体を押出し加工する際には全周に亘って外形加工率が一定となるように、貫通孔１１における第１貫通孔１１ａおよび第２貫通孔１１ｃの開口形状および開口寸法が設定される。なお、外形加工率については、予備成形体の全周に亘って一定となるものに限らず、５〜３０％の範囲に収まっていることが好ましい。すなわち、外形加工率がこの範囲に収まっていることで、成形体から分割された永久磁石３２の厚み方向の磁気的配向度のバラツキを抑えることができる。
【００２９】
すなわち、断面三日月状の永久磁石３２を製造する場合は、マンドレル１６を貫通孔１１に挿入した状態で、該マンドレル１６における等形部１６ａの外面と貫通孔１１における第２貫通孔１１ｃの内面との間に、断面三日月状の成形空間２０ａが周方向に相互に連通した筒状の充填空間２０を画成するように、マンドレル１６および貫通孔１１の各形状を設定する。そして、貫通孔１１に充填した柱状の予備成形体を押圧パンチ１４で押圧プレスすることで、予備成形体の外側および厚み方向の中央部が歪まされて、断面三日月状の成形部３２ａが複数周方向に連結された筒状部を有する有底筒状の一次成形体２２が成形され、該一次成形体２２から有底部２２ａを切除することで略円筒状の二次成形体２４が成形される。
【００３０】
実施例２では、前記二次成形体２４は、図４(ａ)に示す如く、内側が断面円形に形成されると共に、外側は円弧状の山とＶ字状の谷とが交互に連なる形状に形成されて、外面に形成されたＶ字状の谷部分が応力集中部２８として機能するようになる。すなわち、実施例２では、周方向に連なる成形部３２ａ,３２ａの連結部の外面に応力集中部２８が形成される。なお、実施例２では、押出し加工を経て得られた二次成形体２４において、応力集中部２８での厚み(径方向厚み)Ｔ1の上限値および下限値は、実施例１と同様に、二次成形体２４の最大厚みＴ0に対し、１／５Ｔ0＜Ｔ1＜４／５Ｔ0の範囲に設定するのが好ましく、２／５Ｔ0＜Ｔ1＜３／５Ｔ0の範囲に設定するのがより好ましい。
【００３１】
実施例２では、図４(ａ)に示す如く、対向する応力集中部２８,２８に外側から分割治具３０,３０を宛てがったもとで、該治具３０,３０を近接して二次成形体２４を径方向に挟圧することで、該二次成形体２４は、長手方向(押出し方向)の全長に亘って延在する各応力集中部２８を起点として分断されて、図４(ｂ)に示すように６つの断面三日月状の永久磁石３２が得られる。実施例２においても、実施例１と同様に、磁気特性に優れた永久磁石３２を歩留りよく製造することができる。また、得られた断面三日月状の永久磁石３２は、磁気特性が均質で外観も良好となる。
【実施例３】
【００３２】
実施例３では、図５(ｂ)に示す断面蒲鉾状の永久磁石３４を製造する場合で説明する。すなわち、断面蒲鉾状の永久磁石３４を製造する場合は、マンドレル１６を貫通孔１１に挿入した状態で、該マンドレル１６における等形部１６ａの外面と貫通孔１１における第２貫通孔１１ｃの内面との間に、断面蒲鉾状の成形空間２０ａを周方向に相互に連通した筒状の充填空間２０を画成するように、マンドレル１６および貫通孔１１の各形状を設定する。そして、貫通孔１１に充填した柱状の予備成形体を押圧パンチ１４で押圧プレスすることで、予備成形体の外側および厚み方向の中央部が歪まされて、断面蒲鉾状の成形部３４ａが複数周方向に連結された筒状部を有する有底筒状の一次成形体２２が成形され、該一次成形体２２から有底部２２ａを切除することで略円筒状の二次成形体２４が成形される。なお、断面蒲鉾状の永久磁石３４は、前記実施例２の断面三日月状の永久磁石３２と同様に、幅方向の中央部が最も厚く、該中央部から離間するにつれて厚みが小さくなるが、予備成形体を押出し加工する際には全周に亘って外形加工率が一定となるように、貫通孔１１における第１貫通孔１１ａおよび第２貫通孔１１ｃの開口形状および開口寸法が設定される。また、予備成形体の外形加工率についても、実施例２と同様に全周に亘って一定となるものに限らず、５〜３０％の範囲に収まっていることが好ましい。すなわち、外形加工率がこの範囲に収まっていることで、成形体から分割された永久磁石３４の厚み方向の磁気的配向度のバラツキを抑えることができる。なお、実施例３では、押出し加工を経て得られた二次成形体２４において、応力集中部２８での厚み(径方向厚み)Ｔ1の上限値および下限値は、実施例１と同様に、二次成形体２４の最大厚みＴ0に対し、１／５Ｔ0＜Ｔ1＜４／５Ｔ0の範囲に設定するのが好ましく、２／５Ｔ0＜Ｔ1＜３／５Ｔ0の範囲に設定するのがより好ましい。
【００３３】
実施例３では、前記二次成形体２４は、図５(ａ)に示す如く、内側が断面矩形状に形成されると共に外側が断面円形に形成され、該実施例３の二次成形体２４では、実施例１と同様に内側の各隅部が応力集中部２８として機能するようになる。そして、図５(ａ)に示す如く、対向する応力集中部２８,２８に外側から分割治具３０,３０を宛てがったもとで、該治具３０,３０を近接して二次成形体２４を径方向に挟圧することで、該二次成形体２４は、長手方向(押出し方向)の全長に亘って延在する各応力集中部２８を起点として分断されて、図５(ｂ)に示すように４つの断面蒲鉾状の永久磁石３４が得られる。実施例３においても、実施例１と同様に、磁気特性に優れた永久磁石３４を歩留りよく製造することができる。また、得られた断面蒲鉾状の永久磁石３４は、磁気特性が均質で外観も良好となる。
【実施例４】
【００３４】
実施例４では、断面円弧状の永久磁石３６を製造する場合で説明する。すなわち、断面円弧状の永久磁石３６を製造する場合は、マンドレル１６を貫通孔１１に挿入した状態で、該マンドレル１６における等形部１６ａの外面と貫通孔１１における第２貫通孔１１ｃの内面との間に、円筒状の充填空間２０を画成するように、マンドレル１６および貫通孔１１の各形状を設定する。また、貫通孔１１における第１貫通孔１１ａおよび第２貫通孔１１ｃの開口寸法は、予備成形体の押出し加工に際して全周に亘って外形加工率が一定となるように設定される。なお、予備成形体の外形加工率については、全周に亘って一定となるものに限らず、５〜３０％の範囲に収まっていることが好ましい。すなわち、外形加工率がこの範囲に収まっていることで、成形体から分割された永久磁石３６の厚み方向の磁気的配向度のバラツキを抑えることができる。また、実施例４のような断面円弧状の永久磁石３６を製造する場合は、押出し加工時に応力集中部２８を形成するべく、図６(ａ),(ｂ)に示す如く、押出し金型１２における貫通孔１１における第２貫通孔１１ｃの内面に、該第２貫通孔１１ｃに挿入されたマンドレル１６における等形部１６ａのテーパ部１６ｂとの連設端部に対応する位置において複数の内突起(突部)３８を周方向に離間して設けると共に、マンドレル１６における等形部１６ａの外面におけるテーパ部１６ｂとの連設端部に各内突起３８と対応して外突起(突部)４０を夫々設ける。そして、マンドレル１６を挿入した貫通孔１１に充填した柱状の予備成形体を、押圧パンチ１４で押圧プレスすることで、前記内突起３８と外突起４０とに対応する外面および内面に、押出される過程で厚み方向(径方向)に凹む溝状の応力集中部２８,２８が形成される。そして、予備成形体の外側および厚み方向の中央部が歪まされ、押出し方向に沿って二次成形体２４となる部分の全長に亘って応力集中部２８,２８が形成されると共に、周方向に隣り合う応力集中部２８,２８で分けられた複数の成形部３６ａが周方向に連結された筒状部を有する有底筒状の一次成形体２２が成形される。
【００３５】
なお、実施例４では、図７(ａ)に示す押出し加工を経て得られた二次成形体２４において、応力集中部２８での厚み(径方向厚み)Ｔ1の上限値および下限値は、実施例１と同様に、二次成形体２４の最大厚みＴ0に対し、１／５Ｔ0＜Ｔ1＜４／５Ｔ0の範囲に設定するのが好ましく、２／５Ｔ0＜Ｔ1＜３／５Ｔ0の範囲に設定するのがより好ましい。
【００３６】
ここで、前記押出し金型１２の内突起３８およびマンドレル１６の外突起４０は、前述した如く、マンドレル１６を貫通孔１１に挿入したときの等形部１６ａにおけるテーパ部１６ｂとの連設端部に対応する金型内面およびマンドレル外面に夫々設けるのが好適であるが、押出し金型１２の内突起３８は、貫通孔１１に挿入されたマンドレル１６の等形部１６ａにおけるテーパ部１６ｂとの連設端部より押出し方向後側に設けられるものであってもよく、各内突起３８と対応する外突起４０とは、押出し方向から見て厚み方向に整列していればよい。また、内突起３８および外突起４０により形成される溝状の応力集中部２８は、その先端(溝の底)が先鋭となっている方が、応力集中部２８で成形部３６ａを分断する際の分断面の平面度が向上することから、内突起３８および外突起４０の形状は、断面三角形でかつ突出端部側の内角が鋭角となっているのが好適である。なお、内突起３８および外突起４０の形状は、断面三角形に限らず、断面矩形状のものや突出端部が弧状となっているもの等、その他の形状であってもよい。
【００３７】
実施例４の二次成形体２４は、図７(ａ)に示す如く、外面および内面に径方向(厚み方向)に対向するように形成された応力集中部２８,２８によって周方向に分けられた複数(実例施４では４つ)の成形部３６ａが連結された円筒状となっている。すなわち、実施例４の二次成形体２４では、周方向に連結する成形部３６ａ,３６ａの連結部の外面および内面に、応力集中部２８が夫々形成されている。そして、図７(ａ)に示す如く、二次成形体２４の中心を挟んで対向する応力集中部２８,２８の外側に分割治具３０,３０を宛てがったもとで、該治具３０,３０を近接して二次成形体２４を径方向に挟圧することで、二次成形体２４は、長手方向(押出し方向)の全長に亘って延在する各応力集中部２８で分断されて、図７(ｂ)に示すように４つの断面円弧状の永久磁石３６が得られる。実施例４においても、実施例１と同様に、磁気特性に優れた永久磁石３６を歩留りよく製造することができる。また、得られた断面円弧状の永久磁石３６は、磁気特性が均質で外観も良好となる。更に、実施例４では、前記突起３８,４０によって形成される応力集中部２８は略Ｖ字状の溝となっているので、該応力集中部２８で分断された永久磁石３６における分断面の平面度はより高く、永久磁石３６の外観はより良好になる。なお、押出し金型１２およびマンドレル１６に形成した突起３８,４０によって応力集中部２８を形成する場合は、押出し金型１２およびマンドレル１６の何れか一方にのみ突条を設けて一次成形体２２における外面または内面の何れか一方の面に応力集中部２８を形成する形態を採用し得る。
【００３８】
〔実験例〕
Ｎｄ：２９.５質量％、Ｃｏ：５質量％、Ｂ：０.９質量％、Ｇａ：０.６質量％、残部が実質的にＦｅからなる磁性合金を溶製し、単ロール法で急冷して厚さ２５μｍ、平均結晶粒径０.１μｍ以下の磁性薄帯を得た。更に、この磁性薄帯を粉砕して３００μｍ以下の長さの磁性粉体を得た。この磁性粉体を面圧略３.０ｔｏｎで冷間プレスして圧粉成形し、Ａｒ雰囲気下において温度６００〜９００℃に予備加熱した後、Ａｒ雰囲気下において温度６００〜９００℃、圧力２００ＭＰａでホットプレスを行ない、柱状の予備成形体を製造した。そして、この予備成形体から断面三日月状の永久磁石３２を成形する本発明の製造方法により製造した発明例１と、上記と同じ条件で製造した予備成形体を、金型の貫通孔にフィン付きマンドレルを挿入することで画成した複数の分割孔から押出す前記特許文献１に開示の製造方法により製造した比較例１とについて、磁気的配向度の違いについて検証した。
【００３９】
前記予備成形体を押出し加工する際の条件として、予備成形体および押出し金型１２の温度は６００〜９００℃とし、加工機としては５０トン油圧プレスを用いた。また予備成形体を押出し加工する前に、該予備成形体を６００〜９００℃に予備加熱した。なお、予備成形体に対する一次成形体の減面率を５５％で一定としたもとで、発明例１では外形加工率Ｋを５％とし、比較例１では外形加工率を０％とした。発明例１および比較例１の各永久磁石３２の磁気的配向度(磁気特性)の具体的な測定については、長さ方向(押出し方向)の中央部における幅方向の中央部と両端部から、幅×長さが７ｍｍ×７ｍｍとなる試料を切り出すと共に、該試料の厚み方向両面を０.５ｍｍずつ削って、幅×長さ×厚みが７ｍｍ×７ｍｍ×６ｍｍとなる磁気測定試料を採用した。また磁気測定試料は、押出し加工により得られた成形体における押出し方向の前端(先端)から長さ方向で異なる複数位置から切り出したものを用意した。そして、各磁気測定試料を、３.２ＭＡ／ｍの磁界中で着磁したものを使用した。前記着磁により飽和磁化に達している各磁気測定試料について、ｐｕｌｓｅ励磁型−ＢＨトレーサーにて磁気的配向度を測定し、発明例１の測定結果を図８(ａ)に示すと共に、比較例１の測定結果を図８(ｂ)に示す。
【００４０】
(成形体から分割された永久磁石の幅方向での磁気的配向度の測定結果について)
図８(ａ),(ｂ)に示す結果から、発明例１においては、幅方向中央部および両端部における磁気的配向度は、押出し加工時に磁石を分断する比較例１に比べて向上することが確認されると共に、幅方向中央部および両端部における磁気的配向度は略同じであり、幅方向に均質な磁気的特性を有することも確認された。また、発明例１の永久磁石３２の外観は良好で分割部分にひびもなく、研削を必要とする欠陥部分は極僅かであった。すなわち、本発明によれば、高い磁気特性を有する永久磁石を、生産性、材料歩留、良品率および製造コストの点で優れている押出し加工により成形された成形体から製造し得ることが確認された。
【００４１】
(成形体から分割された永久磁石の厚み方向での磁気的配向度の測定結果について)
前記段落〔００３８〕で説明した条件で製作した予備成形体から押出し加工される断面三日月状の永久磁石３２における厚み方向での磁気的配向度について、前記外形加工率Ｋを変えることで、該外形加工率Ｋの影響を検証した。なお、予備成形体に対する一次成形体２２の減面率は５５％とし、発明例２は実験例１の発明例１と同じ外形加工率Ｋを５％とし、発明例３では外形加工率Ｋを１０％とし、発明例４では外形加工率Ｋを２０％とし、発明例５では外形加工率Ｋを３０％とした。また、比較例２として、上記と同じ予備成形体から減面率５５％で外形加工率を０％、すなわち予備成形体の外形を変形させることなく押出し加工して、応力集中部によって周方向に分けられた複数の成形部が形成された一次成形体を製造し、該一次成形体から分割した永久磁石について磁気的配向度を測定した。なお、予備成形体を押出し加工する際の減面率および外形加工率Ｋ以外の各種条件については、前述した通りである。
【００４２】
発明例２〜５および比較例２の各永久磁石３２の磁気的配向度(磁気特性)の具体的な測定については、幅方向の中央部における厚み方向の中央部と内面部(一次成形体２２の内側)および外面部(一次成形体２２の外側)から、幅×長さが７ｍｍ×７ｍｍとなる試料を切り出すと共に、該試料の厚み方向両面を０.５ｍｍずつ削って、幅×長さ×厚みが７ｍｍ×７ｍｍ×６ｍｍとなる磁気測定試料を採用した。そして、各磁気測定試料を、３.２ＭＡ／ｍの磁界中で着磁したものを使用した。前記着磁により飽和磁化に達している各磁気測定試料について、ｐｕｌｓｅ励磁型−ＢＨトレーサーにて磁気的配向度を測定し、発明例２〜５および比較例２の測定結果を図９に示す。
【００４３】
図９に示す結果から、外形加工率Ｋを５％とした発明例２では、外形加工率Ｋを０％とした比較例２に比べて外面部の磁気的配向度が向上することが確認された。また、発明例２〜４の磁気的配向度の測定値から、外形加工率Ｋを大きくするにつれて、外面部の磁気的配向度が向上することが確認された。すなわち、押出し加工に際して材料に与える歪み量(加工率)を大きくすることで、磁気的配向度が向上し、磁気特性も向上することが確認された。更に、外形加工率Ｋを２０％とした発明例４および外形加工率Ｋを３０％とした発明例５では、内面部、中央部および外面部の磁気的配向度が略同じとなり、厚み方向に均質な磁気特性を有することも確認された。本発明によれば、厚み方向に均質で高い磁気特性を有する永久磁石を、押出し加工により成形された成形体から製造し得ることが確認された。すなわち、押出し加工に際して予備成形体の外形および厚み方向の中央部を何れも歪ませて筒状の成形体を成形した後に、該成形体を応力集中部で分割する本発明の製造方法によれば、幅方向および厚み方向の磁気的配向度が均質で磁気特性に優れた永久磁石が製造できることが確認された。
【００４４】
〔変更例〕
本発明は、実施例の構成に限定されず、種々の変更が可能であり、例えば以下の構成を採用し得る。
(1) 実施例では、有底部を有する一次成形体を押出し成形した後、該一次成形体の有底部を切除して筒状の二次成形体を得るようにしたが、得ようとする断面形状の永久磁石に対応する成形部が複数周方向に連結された筒状部のみからなる筒状の二次成形体を押出し加工によって成形するようにしてもよい。
(2) 実施例１では、二次成形体における４つの角部に傾斜面を形成するようにしたが、該傾斜面は必須ではなく、角張ったままであってもよい。
(3) 実施例では、断面が矩形状、三日月状、蒲鉾状、円弧状の永久磁石を製造する場合で説明したが、永久磁石の形状はこれらの形状に限定されるものでなく、その他各種の形状であってもよい。また、押出し加工により成形する一次成形体において周方向に連結される成形部(永久磁石に対応する部分)の数は、２つ以上であればよく、各実施例に例示した数に限定されない。
(4) 実施例１〜３において、押出し金型における貫通孔の内面やマンドレルの外面に、一次成形体に形成される応力集中部に対応する位置に実施例４のように突起を突設し、応力集中部の内面および外面または何れか一方の面に溝を形成するようにしてもよい。また、応力集中部を形成するための突起に代えて、押出し方向に沿って所定長さで延在する突条(突部)を用いることができる。なお、突条は、押出し金型およびマンドレルの全長に設けられるものに限らず、貫通孔にマンドレルが挿入される領域にのみ設けられたものであってもよい。
(5) 各実施例では、成形体を応力集中部で分断する際に、該成形体の中心を挟んで対向する応力集中部を分割治具で外側から挟圧するようにしたが、応力集中部以外の部分を挟圧して分断するようにしてもよい。但し、応力集中部で挟圧する方が、各応力集中部での分断が容易となる。
(6) 各実施例では、予備成形体から一次成形体を押出し加工する際に、外形を縮小するように絞り込むと共に、厚み方向の中央部を拡げるように変形させたが、外形を拡大すると共に厚み方向の中央部を拡げるように変形させることで、厚み方向の外側および内側に歪みを付与するようにしてもよい。
(7) 予備成形体は、中実である必要はなく、マンドレルより小径の中心通孔が形成された筒状のものであってもよい。そして、予備成形体を筒状とした場合は、押出し金型の貫通孔に予備成形体を挿入した際に、中心通孔にマンドレルのテーパ部が挿入されるので位置決めできる。
(8) 予備成形体は、磁石合金粉末を冷間プレスにより圧粉体とし、熱間または温間プレスを経ず、押出し加工(塑性加工)により得ることもできる。
【符号の説明】
【００４５】
１２ 押出し金型，１１ 貫通孔，１４ 押圧パンチ，１６ マンドレル
１８ 断面矩形状の永久磁石，２０ 充填空間，２４ 二次成形体(成形体)
２８ 応力集中部，３２ 断面三日月状の永久磁石，３４ 断面蒲鉾状の永久磁石
３６ 断面円弧状の永久磁石，３８ 内突起(突部)，４０ 外突起(突部)
Ｔ0 成形体の径方向の最大厚み，Ｔ1 応力集中部の径方向厚み
【図１】
2015015381.tif 000003
【図２】
2015015381.tif 000004
【図３】
2015015381.tif 000005
【図４】
2015015381.tif 000006
【図５】
2015015381.tif 000007
【図６】
2015015381.tif 000008
【図７】
2015015381.tif 000009
【図８】
2015015381.tif 000010
【図９】
2015015381.tif 000011